Высокоадгезионная полимерная стоматологическая композиция с повышенным разрушающим напряжением при сжатии
HIGH-ADHESION POLYMER DENTAL COMPOSITION WITH HIGH DESTRUCTIVE STRESS AT COMPRESSION

Изобретение относится к области стоматологии, а именно к разработке стоматологических материалов, и может быть использовано в качестве пломбировочного материала для восстановления и реставрации анатомической формы зуба.
Известно, что полимерные стоматологические композиции, содержащие в своем составе компоненты с кислотными группами обладают хорошей адгезией к тканям зуба за счет реакции этих групп с гидроксиапатитом, содержащимся в дентине и эмали [Milena Cadenaro, Tatjana Maravic, Allegra Comba, Annalisa Mazzoni, Lidia Fanfoni, Tom Hilton, Jack Ferracane, Lorenzo Breschi. The role of polymerization in adhesive dentistry // Dental materials. 35 (2019) e1-e22; Киреев В.В., Чистяков Е.М., Филатов С.Н., Тупиков А.С., Панфилова Д.В., Четверикова А.И. Полимерные стоматологические композиции, модифицированные метакрилаткарбоксифосфазенами // Журнал прикладной химии. 2015. Т. 88. №5. С. 826-830]. В европейском патенте ЕР 0150952 В1 для увеличения адгезии стоматологической композиции к тканям зуба использовали адгезив с фосфорнокислотными группами, а в патенте РФ RU №2509551 (прототип) метакриловое производное арилоксициклофосфазена, однако недостатком композиций, получаемых в патентах, является невысокое значение разрушающего напряжения при сжатии, имеющее очень важную роль при жевательных нагрузках. В патенте США US 7090722 B2 стоматологические композиции с кислотными группами имеют высокие значения разрушающего напряжения при сжатии, однако адгезия к зубной ткани не достигает значений, требуемых ГОСТ Р 56924-2016.
Технической задачей настоящего изобретения является разработка полимерной стоматологической композиции с повышенным разрушающим напряжением при сжатии и с адгезией к тканям зуба превышающей значения, требуемые ГОСТ Р 56924-2016.
Для решения поставленной задачи разработана высокоадгезионная полимерная стоматологическая композиция с повышенным разрушающим напряжением при сжатии и включающая 4-аллил-2-метоксифенокси-бета-карбоксиэтенилфенокси-циклотрифосфазены общей формулы
бисфенол-А-диглицидилметакрилат, триэтиленгликольдиметакрилат, ионол, камфорохинон, 4-этилдиметиламинобензоат, аэросил ОХ-50 (средний размер частиц 40 нм) и бариевый стеклонаполнитель SCHOTT-8235 (средний размер частиц 0,7 мкм) в количестве (масс. %):
Изобретение иллюстрируется следующими примерами.
Пример 1
В вакуумный гомогенизатор поочередно при перемешивании вводят компоненты в следующем количестве (г):
4-аллил-2-метоксифенокси-бета-карбоксиэтенилфенокси-циклотрифосфазены
10,0
Бисфенол-А-диглицидилметакрилат
12,6
Триэтиленгликольдиметакрилат
8,4
Ионол
0,005
Камфорохинон
0,125
4-этилдиметиламинобензоат
0,12
Аэросил ОХ-50 (средний размер частиц 40 нм)
2,0
Бариевый стеклонаполнитель SCHOTT-8235 (средний размер частиц 0,7 мкм)
66,75
Полученную в виде пасты высокоадгезионную полимерную стоматологическую композицию с повышенным разрушающим напряжением при сжатии помещают в форму для приготовления образцов, облучают в течение 40 секунд светом длиной волны 400-500 нм при помощи аппарата для светового отверждения стоматологических материалов. Отвержденные образцы высокоадгезионной полимерной стоматологической композиции с повышенным разрушающим напряжением при сжатии погружают в дистиллированную воду и выдерживают в термостате температурой 37±2°С в течение 24 часов. По окончании экспозиции образцов в указанных условиях их подвергают испытаниям по методикам ГОСТ Р 56924-2016.
Пример 2
В вакуумный гомогенизатор поочередно при перемешивании вводят компоненты в следующем количестве (г):
4-аллил-2-метоксифенокси-бета-карбоксиэтенилфенокси-
циклотрифосфазены
5,0
Бисфенол-А-диглицидилметакрилат
12,6
Триэтиленгликольдиметакрилат
8,4
Ионол
0,005
Камфорохинон
0,125
4-этилдиметиламинобензоат
0,12
Аэросил ОХ-50 (средний размер частиц 40 нм)
2,0
Бариевый стеклонаполнитель SCHOTT-8235 (средний размер частиц 0,7 мкм)
71,75
Полученную в виде пасты высокоадгезионную полимерную стоматологическую композицию с повышенным разрушающим напряжением при сжатии помещают в форму для приготовления образцов, облучают в течение 40 секунд светом длиной волны 400-500 нм при помощи аппарата для светового отверждения стоматологических материалов. Отвержденные образцы высокоадгезионной полимерной стоматологической композиции с повышенным разрушающим напряжением при сжатии погружают в дистиллированную воду и выдерживают в термостате температурой 37±2°С в течение 24 часов. По окончании экспозиции образцов в указанных условиях их подвергают испытаниям по методикам ГОСТ Р 56924-2016.
Результаты испытания образцов полимерной стоматологической композиции с повышенным разрушающим напряжением при сжатии заявленного состава представлены в таблице 1.
Как видно из таблицы, разработанный материал превышает значения адгезии к тканям зуба, требуемые ГОСТ Р 56924-2016, и имеет повышенное разрушающее напряжение при сжатии.